(57)【要約】【課題】新規な遷移金属化合物、とりわけオレフィン重合用触媒に利用することのできる新規な遷移金属化合物を提供すること。【解決手段】下記一般式［A-1］または［A-2］で表される遷移金属化合物。2018150273.tif 000042〔式［A-1］および［A-2］において、Ｍはチタン原子等を表し、ｎは１〜４の整数であり、Ｘはそれぞれ独立にハロゲン原子等を表し、Ｒ1〜Ｒ5、Ｒ8およびＲ11〜Ｒ20はそれぞれ独立に水素原子、炭素原子数１〜２０の炭化水素基等を表し、Ｒ6およびＲ7はそれぞれ独立にハロゲン原子またはハロゲン含有基を表す。〕【選択図】なし【特許請求の範囲】
【請求項１】
下記一般式［A-1］で表される遷移金属化合物。
【化１】
2018150273.tif 000036
〔式［A-1］において、
Ｍはチタン原子、ジルコニウム原子、またはハフニウム原子であり、
ｎは１〜４の整数であり、
Ｘはそれぞれ独立に水素原子、ハロゲン原子、炭化水素基、ハロゲン含有基、ケイ素含有基、酸素含有基、イオウ含有基、窒素含有基、リン含有基、ホウ素含有基、アルミニウム含有基、またはジエン系二価誘導体基であり、
Ｒ1〜Ｒ5およびＲ8はそれぞれ独立に水素原子、炭素原子数１〜２０の炭化水素基、ハロゲン原子、ハロゲン含有基、ケイ素含有基、酸素含有基、窒素含有基、イオウ含有基、またはリン含有基であり、Ｒ1〜Ｒ5のうち隣接する基同士は互いに結合して環を形成していてもよく、
Ｒ6およびＲ7はそれぞれ独立にハロゲン原子またはハロゲン含有基である。〕
【請求項２】
前記一般式［A-1］において、Ｍはチタン原子である請求項１に記載の遷移金属化合物。
【請求項３】
前記一般式［A-1］において、Ｒ1は炭素原子数１〜２０の炭化水素基であり、Ｒ2〜Ｒ5は水素原子である請求項２に記載の遷移金属化合物。
【請求項４】
前記一般式［A-1］において、Ｒ6およびＲ7はそれぞれ独立にハロゲン含有基である請求項３に記載の遷移金属化合物。
【請求項５】
下記一般式［A-2］で表される遷移金属化合物。
【化２】
2018150273.tif 000037
〔式［A-2］において、
Ｍはチタン原子、ジルコニウム原子、またはハフニウム原子であり、
ｎは１〜４の整数であり、
Ｘはそれぞれ独立に水素原子、ハロゲン原子、炭化水素基、ハロゲン含有基、ケイ素含有基、酸素含有基、イオウ含有基、窒素含有基、リン含有基、ホウ素含有基、アルミニウム含有基、またはジエン系二価誘導体基であり、
Ｒ11〜Ｒ20はそれぞれ独立に水素原子、炭素原子数１〜２０の炭化水素基、ハロゲン原子、ハロゲン含有基、ケイ素含有基、酸素含有基、窒素含有基、イオウ含有基、またはリン含有基であり、これらのうち隣接する基同士は互いに結合して環を形成していてもよい。〕
【請求項６】
前記一般式［A-2］において、Ｍはチタン原子である請求項５に記載の遷移金属化合物。
【請求項７】
前記一般式［A-2］において、Ｒ11〜Ｒ17は水素原子である請求項６に記載の遷移金属化合物。
【請求項８】
前記一般式［A-2］において、Ｒ18およびＲ19はそれぞれ独立に炭素原子数１〜２０の炭化水素基である請求項７に記載の遷移金属化合物。
【請求項９】
（Ａ）請求項１〜８のいずれか一項に記載の遷移金属化合物と、
（Ｂ）（Ｂ−１）有機金属化合物、
（Ｂ−２）有機アルミニウムオキシ化合物、および
（Ｂ−３）遷移金属化合物（Ａ）と反応してイオン対を形成する化合物
からなる群から選ばれる少なくとも１種の化合物と
を含むオレフィン重合用触媒。
【請求項１０】
請求項９に記載のオレフィン重合用触媒の存在下でオレフィンを重合するオレフィン重合体の製造方法。
【請求項１１】
前記オレフィンが、
（Ｚ−１）炭素原子数２〜３０の直鎖状または分岐状のα−オレフィン、および
（Ｚ−２）下記一般式［Z-I］、一般式［Z-II］、一般式［Z-III］または一般式［Z-IV］で表される環状オレフィン
を含む請求項１０に記載のオレフィン重合体の製造方法。
【化３】
2018150273.tif 000038
〔式［Z-I］中、ｕは０または１であり、
ｖは０または正の整数であり、
ｗは０または１であり、
Ｒ61〜Ｒ78ならびにＲa1およびＲb1は、それぞれ独立に水素原子、ハロゲン原子、および炭化水素基から選ばれ、Ｒ75〜Ｒ78は、互いに結合して単環または、多環を形成していてもよく、かつ該単環または多環が二重結合を有していてもよく、またＲ75とＲ76とで、またはＲ77とＲ78とでアルキリデン基を形成していてもよい。〕
【化４】
2018150273.tif 000039
〔式［Z-II］中、ｘおよびｄは０または１以上の整数であり、
ｙおよびｚは０、１または２であり、
Ｒ81〜Ｒ99は、それぞれ独立に水素原子、ハロゲン原子、および炭化水素基から選ばれ、Ｒ89およびＲ90が結合している炭素原子と、Ｒ93が結合している炭素原子またはＲ91が結合している炭素原子とは、直接あるいは炭素原子数１〜３のアルキレン基を介して結合していてもよく、またｙ＝ｚ＝０のとき、Ｒ95とＲ92またはＲ95とＲ99とは互いに結合して単環または多環の芳香族環を形成していてもよい。〕
【化５】
2018150273.tif 000040
〔式［Z-III］中、Ｒ100およびＲ101は、それぞれ独立に水素原子または炭素原子数１〜５の炭化水素基であり、ｆは１≦ｆ≦１８である。〕
【化６】
2018150273.tif 000041
〔一般式［Z-IV］中、ｘは０または１以上の整数であり、
Ｒ111〜Ｒ118は、それぞれ独立に水素原子、ハロゲン原子、および炭化水素基から選ばれ、
Ｒ121〜Ｒ124は、それぞれ独立に水素原子、ハロゲン原子、および炭化水素基から選ばれ、隣接する２つの基は互いに結合し単環または複環の芳香族環を形成していてもよい。〕
【請求項１２】
前記α−オレフィン（Ｚ−１）がエチレンであり、前記環状オレフィン（Ｚ−２）がテトラシクロ［４．４．０．１2,5．１7,10］−３−ドデセンである請求項１１に記載のオレフィン重合体の製造方法。
【発明の詳細な説明】
【技術分野】
【０００１】
本発明は新規な遷移金属化合物に関し、より詳細にはオレフィン重合用触媒として用いることのできる新規な遷移金属化合物、該化合物を含むオレフィン重合用触媒、および該触媒を用いたオレフィン重合体の製造方法に関する。
【背景技術】
【０００２】
従来、エチレン・α−オレフィン共重合体などのオレフィン重合体を製造するための触媒として、メタロセン化合物と有機アルミニウムオキシ化合物などの共触媒とからなる触媒が知られている。
【０００３】
様々なタイプのメタロセン化合物等の遷移金属化合物が盛んに開発されており、たとえば特許文献１には、下記一般式で表される遷移金属化合物（Ａ）：
【０００４】
【化１】
2018150273.tif 000002
（式中、ＭはＴｉ等の周期律表４族の遷移金属を表し、Ｌは周期律表１５族の元素が配位原子となる１価のアニオン性配位子を表し、Ｘはハロゲン等を表し、ｍは１〜３の整数を表し、Ｒ1〜Ｒ5は、水素、ハロゲン又は炭素原子数１〜２０のアルキル基等を表す。）
ならびに有機アルミニウムオキシ化合物および有機ホウ素化合物から選ばれる１種以上の活性化剤（Ｂ）からなる重合触媒の存在下、エチレンおよび／または炭素原子数３〜２０のα−オレフィンと少なくとも１種類の環状オレフィン化合物との共重合を行う環状オレフィン系共重合体の製造方法が記載され、遷移金属化合物（Ａ）の具体例としては、ＣｐＴｉ（ｔ−Ｂｕ2Ｃ＝Ｎ）Ｃｌ2、およびＣｐ*Ｔｉ（２，６−iＰｒ2ＰｈＯ）Ｃｌ2が挙げられている。（Ｃｐはシクロペンタジエニル基を、Ｃｐ*はη5−ペンタメチルシクロペンタジエニル基を表す。）。
【０００５】
また非特許文献１には、下式で表される遷移金属化合物およびメチルアルミノキサン（ＭＡＯ）の存在下で、エチレンとノルボルネン等との共重合が行われたことが記載されている。
【０００６】
【化２】
2018150273.tif 000003
【先行技術文献】
【特許文献】
【０００７】
【特許文献１】特開２００７−６３４０９号公報
【非特許文献】
【０００８】
【非特許文献１】Macromolecules 2011, 44, 1986-1998
【発明の概要】
【発明が解決しようとする課題】
【０００９】
しかしながら、メタロセン化合物として非特許文献１に記載された遷移金属化合物をオレフィン重合用触媒に用いた場合、触媒活性、共重合性、重合体の高分子量化などの点でさらなる改善の余地があることがわかった。
【００１０】
このような従来技術に鑑み本発明は、新規な遷移金属化合物、とりわけオレフィン重合用触媒に利用することのできる新規な遷移金属化合物などを提供することを目的としている。
【００１１】
また本発明の一態様は、高活性で、高分子量のオレフィン重合体を製造することのできるオレフィン重合用触媒、およびこのようなオレフィン重合用触媒に利用することのできる新規な遷移金属化合物などを提供することを目的としている。
【００１２】
さらに本発明の一態様は、高い共重合性でα−オレフィン／環状オレフィン共重合体を製造することのできるオレフィン重合用触媒、およびこのようなオレフィン重合用触媒に利用することのできる新規な遷移金属化合物などを提供することを目的としている。
【課題を解決するための手段】
【００１３】
本発明は以下の［１］〜［１２］に関する。
［１］
下記一般式［A-1］で表される遷移金属化合物。
【００１４】
【化３】
2018150273.tif 000004
〔式［A-1］において、
Ｍはチタン原子、ジルコニウム原子、またはハフニウム原子であり、
ｎは１〜４の整数であり、
Ｘはそれぞれ独立に水素原子、ハロゲン原子、炭化水素基、ハロゲン含有基、ケイ素含有基、酸素含有基、イオウ含有基、窒素含有基、リン含有基、ホウ素含有基、アルミニウム含有基、またはジエン系二価誘導体基であり、
Ｒ1〜Ｒ5およびＲ8はそれぞれ独立に水素原子、炭素原子数１〜２０の炭化水素基、ハロゲン原子、ハロゲン含有基、ケイ素含有基、酸素含有基、窒素含有基、イオウ含有基、またはリン含有基であり、Ｒ1〜Ｒ5のうち隣接する基同士は互いに結合して環を形成していてもよく、
Ｒ6およびＲ7はそれぞれ独立にハロゲン原子またはハロゲン含有基である。〕
【００１５】
［２］
前記一般式［A-1］において、Ｍはチタン原子である前記［１］の遷移金属化合物。
【００１６】
［３］
前記一般式［A-1］において、Ｒ1は炭素原子数１〜２０の炭化水素基であり、Ｒ2〜Ｒ5は水素原子である前記［２］の遷移金属化合物。
【００１７】
［４］
前記一般式［A-1］において、Ｒ6およびＲ7はそれぞれ独立にハロゲン含有基である前記［３］の遷移金属化合物。
【００１８】
［５］
下記一般式［A-2］で表される遷移金属化合物。
【００１９】
【化４】
2018150273.tif 000005
〔式［A-2］において、
Ｍはチタン原子、ジルコニウム原子、またはハフニウム原子であり、
ｎは１〜４の整数であり、
Ｘはそれぞれ独立に水素原子、ハロゲン原子、炭化水素基、ハロゲン含有基、ケイ素含有基、酸素含有基、イオウ含有基、窒素含有基、リン含有基、ホウ素含有基、アルミニウム含有基、またはジエン系二価誘導体基であり、
Ｒ11〜Ｒ20はそれぞれ独立に水素原子、炭素原子数１〜２０の炭化水素基、ハロゲン原子、ハロゲン含有基、ケイ素含有基、酸素含有基、窒素含有基、イオウ含有基、またはリン含有基であり、これらのうち隣接する基同士は互いに結合して環を形成していてもよい。〕
【００２０】
［６］
前記一般式［A-2］において、Ｍはチタン原子である前記［５］の遷移金属化合物。
【００２１】
［７］
前記一般式［A-2］において、Ｒ11〜Ｒ17は水素原子である前記［６］の遷移金属化合物。
【００２２】
［８］
前記一般式［A-2］において、Ｒ18およびＲ19はそれぞれ独立に炭素原子数１〜２０の炭化水素基である前記［７］の遷移金属化合物。
【００２３】
［９］
（Ａ）前記［１］〜［８］のいずれかの遷移金属化合物と、
（Ｂ）（Ｂ−１）有機金属化合物、
（Ｂ−２）有機アルミニウムオキシ化合物、および
（Ｂ−３）前記遷移金属化合物と反応してイオン対を形成する化合物
からなる群から選ばれる少なくとも１種の化合物と
を含むオレフィン重合用触媒。
【００２４】
［１０］
前記［９］のオレフィン重合用触媒の存在下でオレフィンを重合するオレフィン重合体の製造方法。
【００２５】
［１１］
前記オレフィンが、
（Ｚ−１）炭素原子数２〜３０の直鎖状または分岐状のα−オレフィン、および
（Ｚ−２）下記一般式［Z-I］、一般式［Z-II］、一般式［Z-III］または一般式［Z-IV］で表される環状オレフィン
を含む前記［１０］のオレフィン重合体の製造方法。
【００２６】
【化５】
2018150273.tif 000006
〔式［Z-I］中、ｕは０または１であり、
ｖは０または正の整数であり、
ｗは０または１であり、
Ｒ61〜Ｒ78ならびにＲa1およびＲb1は、それぞれ独立に水素原子、ハロゲン原子、および炭化水素基から選ばれ、Ｒ75〜Ｒ78は、互いに結合して単環または、多環を形成していてもよく、かつ該単環または多環が二重結合を有していてもよく、またＲ75とＲ76とで、またはＲ77とＲ78とでアルキリデン基を形成していてもよい。〕
【００２７】
【化６】
2018150273.tif 000007
〔式［Z-II］中、ｘおよびｄは０または１以上の整数であり、
ｙおよびｚは０、１または２であり、
Ｒ81〜Ｒ99は、それぞれ独立に水素原子、ハロゲン原子、および炭化水素基から選ばれ、Ｒ89およびＲ90が結合している炭素原子と、Ｒ93が結合している炭素原子またはＲ91が結合している炭素原子とは、直接あるいは炭素原子数１〜３のアルキレン基を介して結合していてもよく、またｙ＝ｚ＝０のとき、Ｒ95とＲ92またはＲ95とＲ99とは互いに結合して単環または多環の芳香族環を形成していてもよい。〕
【００２８】
【化７】
2018150273.tif 000008
〔式［Z-III］中、Ｒ100およびＲ101は、それぞれ独立に水素原子または炭素原子数１〜５の炭化水素基であり、ｆは１≦ｆ≦１８である。〕
【００２９】
【化８】
2018150273.tif 000009
〔一般式［Z-IV］中、ｘは０または１以上の整数であり、
Ｒ111〜Ｒ118は、それぞれ独立に水素原子、ハロゲン原子、および炭化水素基から選ばれ、
Ｒ121〜Ｒ124は、それぞれ独立に水素原子、ハロゲン原子、および炭化水素基から選ばれ、隣接する２つの基は互いに結合し単環または複環の芳香族環を形成していてもよい。〕
【００３０】
［１２］
前記α−オレフィン（Ｚ−１）がエチレンであり、前記環状オレフィン（Ｚ−２）がテトラシクロ［４．４．０．１2,5．１7,10］−３−ドデセンである前記［１１］のオレフィン重合体の製造方法。
【発明の効果】
【００３１】
本発明により、新規な遷移金属化合物が提供される。
本発明の遷移金属化合物は、とりわけオレフィン重合用触媒に利用することができる。
また本発明の一態様によれば、高活性で、高分子量のオレフィン重合体を製造することのできるオレフィン重合用触媒、およびこのようなオレフィン重合用触媒に利用することのできる新規な遷移金属化合物などを提供することができる。
【００３２】
さらに本発明の一態様によれば、高い共重合性でα−オレフィン／環状オレフィン共重合体を製造することのできるオレフィン重合用触媒、およびこのようなオレフィン重合用触媒に利用することのできる新規な遷移金属化合物などを提供することができる。
【発明を実施するための形態】
【００３３】
以下、本発明に係る遷移金属化合物等をさらに詳細に説明する。
〔遷移金属化合物〕
本発明の遷移金属化合物（以下「遷移金属化合物（Ａ）」ともいう。）は、下記一般式［A-1］または［A-2］で表される。
【００３４】
【化９】
2018150273.tif 000010
［遷移金属化合物（Ａ−１）］
まず、式［A-1］で表される遷移金属化合物（以下「遷移金属化合物（Ａ−１）」ともいう。）について説明する。
【００３５】
《Ｍ》
式［A-1］において、Ｍはチタン原子、ジルコニウム原子、またはハフニウム原子を示し、好ましくはチタン原子、またはジルコニウム原子を示し、さらに好ましくはチタン原子を示す。
【００３６】
《Ｒ1〜Ｒ5およびＲ8》
式［A-1］において、Ｒ1〜Ｒ5およびＲ8はそれぞれ独立に水素原子、炭素原子数１〜２０の炭化水素基、ハロゲン原子、ハロゲン含有基、ケイ素含有基、酸素含有基、窒素含有基、イオウ含有基、またはリン含有基であり、Ｒ1〜Ｒ5のうち隣接する基同士は互いに結合して環を形成していてもよい。
【００３７】
前記ハロゲン原子の例としては、フッ素、塩素、臭素、ヨウ素が挙げられる。
前記炭化水素基の例としては、メチル、エチル、n-プロピル、イソプロピル、n-ブチル、イソブチル、sec-ブチル、tert-ブチル、ネオペンチル、n-ヘキシルなどの炭素原子数が１〜２０、好ましくは１〜１０の直鎖状または分岐状のアルキル基；
ビニル、アリル(allyl)、イソプロペニルなどの炭素原子数が２〜２０、好ましくは２〜１０の直鎖状または分岐状のアルケニル基；
エチニル、プロパルギルなど炭素原子数が２〜２０、好ましくは２〜１０の直鎖状または分岐状のアルキニル基；
シクロプロピル、シクロブチル、シクロペンチル、シクロヘキシル、アダマンチルなどの炭素原子数が３〜２０、好ましくは３〜１０の環状飽和炭化水素基；
シクロペンタジエニル、インデニル、フルオレニルなどの炭素原子数５〜２０の環状不飽和炭化水素基；フェニル、ベンジル、ナフチル、ビフェニル、ターフェニル、フェナントリル、アントラセニルなどの炭素原子数が６〜２０、好ましくは６〜１０のアリール基；ならびに
トリル、iso-プロピルフェニル、t-ブチルフェニル、ジメチルフェニル、ジ-t-ブチルフェニルなどのアルキル置換アリール基
が挙げられる。
【００３８】
また、前記炭化水素基は、水素原子が他の炭化水素基で置換されたものであってもよく、たとえば、ベンジル、クミルなどのアリール基置換アルキル基などが挙げられる。
Ｒ1〜Ｒ5のうち隣接する基同士が互いに結合して形成された環を有するシクロペンタジエニル部の例としては、以下の環構造が挙げられ、該環構造はさらに置換基を有していてもよい。
【００３９】
【化１０】
2018150273.tif 000011
前記ハロゲン含有基の例としては、トリフルオロメチル、ペンタフルオロフェニル、クロロフェニルなどの炭素原子数１〜２０、好ましくは１〜１０のハロゲン化炭化水素基が挙げられる。
【００４０】
前記ケイ素含有基の例としては、シリル基、シロキシ基、炭化水素置換シリル基、および炭化水素置換シロキシ基が挙げられる。このうち炭化水素置換シリル基として具体的には、メチルシリル、ジメチルシリル、トリメチルシリル、エチルシリル、ジエチルシリル、トリエチルシリル、ジフェニルメチルシリル、トリフェニルシリル、ジメチルフェニルシリル、ジメチル-t-ブチルシリル、ジメチル（ペンタフルオロフェニル）シリルなどが挙げられる。これらの中では、メチルシリル、ジメチルシリル、トリメチルシリル、エチルシリル、ジエチルシリル、トリエチルシリル、ジメチルフェニルシリル、トリフェニルシリルなどが好ましい。特にトリメチルシリル、トリエチルシリル、トリフェニルシリル、ジメチルフェニルシリルが好ましい。炭化水素置換シロキシ基として具体的には、トリメチルシロキシなどが挙げられる。
【００４１】
前記酸素含有基の例としては、アルコシキ基、アリーロキシ基、エステル基、エーテル基、アシル基、カルボキシル基、カルボナート基、ヒドロキシ基、ペルオキシ基、カルボン酸無水物基、およびフリル基が挙げられる。
【００４２】
酸素含有基のうち、アルコキシ基の好ましい例としては、メトキシ、エトキシ、n-プロポキシ、イソプロポキシ、n-ブトキシ、イソブトキシ、およびtert-ブトキシが挙げられ、
アリーロキシ基の好ましい例としては、フェノキシ、2,6-ジメチルフェノキシ、および2,4,6-トリメチルフェノキシが挙げられ、
エステル基の好ましい例としては、アセチルオキシ、ベンゾイルオキシ、メトキシカルボニル、フェノキシカルボニル、およびp-クロロフェノキシカルボニルが挙げられ、
アシル基の好ましい例としては、ホルミル基、アセチル基、ベンゾイル基、ｐ−クロロベンゾイル基、およびp-メトキシベンゾイル基が挙げられる。
【００４３】
前記イオウ素含有基の例としては、メルカプト基、チオエステル基、ジチオエステル基、アルキルチオ基、アリールチオ基、チオアシル基、チオエーテル基、チオシアン酸エステル基、イソチオシアン酸エステル基、スルホンエステル基、スルホンアミド基、チオカルボキシル基、ジチオカルボキシル基、スルホ基、スルホニル基、スルフィニル基、およびスルフェニル基が挙げられる。
【００４４】
イオウ含有基のうち、チオエステル基の好ましい例としては、アセチルチオ、ベンゾイルチオ、メチルチオカルボニル、フェニルチオカルボニルが挙げられ、
アルキルチオ基の好ましい例としては、メチルチオ、エチルチオが挙げられ、
アリールチオ基の好ましい例としては、フェニルチオ、メチルフェニルチオ、ナフチルチオが挙げられ、
スルホンエステル基の好ましい例としては、スルホン酸メチル、スルホン酸エチル、スルホン酸フェニルが挙げられ、
スルホンアミド基の好ましい例としては、フェニルスルホンアミド、N-メチルスルホンアミド、N-メチル-p-トルエンスルホンアミドが挙げられる。
【００４５】
前記窒素含有基の例としては、アミノ基、イミノ基、アミド基、イミド基、ピロリジノ基、ヒドラジノ基、ヒドラゾノ基、ニトロ基、ニトロソ基、シアノ基、イソシアノ基、シアン酸エステル基、アミジノ基、ジアゾ基、およびアミノ基がアンモニウム塩となったものが挙げられる。
【００４６】
窒素含有基のうち、アミノ基の好ましい例としては、ジメチルアミノ、エチルメチルアミノ、およびジフェニルアミノが挙げられ、
イミノ基の好ましい例としては、メチルイミノ、エチルイミノ、プロピルイミノ、ブチルイミノ、およびフェニルイミノが挙げられ、
アミド基の好ましい例としては、アセトアミド、N-メチルアセトアミド、およびN-メチルベンズアミドが挙げられ、
イミド基の好ましい例としては、アセトイミド、およびベンズイミドが挙げられる。
【００４７】
前記リン含有基の例としては、ホスフィド基、ホスホリル基、チオホスホリル基、およびホスファト基が挙げられる。
Ｒ1としては、特に、
メチル、エチル、n-プロピル、イソプロピル、n-ブチル、イソブチル、sec-ブチル、t-ブチル、ネオペンチル、n-ヘキシルなどの炭素原子数１〜２０、好ましくは１〜１０の直鎖状または分岐状のアルキル基；
フェニル、ナフチル、ビフェニル、ターフェニル、フェナントリル、アントラセニルなどの炭素原子数６〜２０、好ましくは６〜１０のアリール基；
これらのアリール基の１つ以上の水素原子がハロゲン原子、アルキル基、アルコキシ基、アリール基またはアリーロキシ基などで置換された置換アリール基
などの炭素原子数１〜２０の炭化水素基が好ましい。
Ｒ2〜Ｒ5としては、特に、水素原子が好ましい。
【００４８】
《Ｒ6およびＲ7》
式［A-1］において、Ｒ6およびＲ7はそれぞれ独立にハロゲン原子またはハロゲン含有基であり、好ましくはハロゲン含有基である。
前記ハロゲン原子の例としては、フッ素、塩素、臭素、ヨウ素が好ましい。
前記ハロゲン含有基としては、トリフルオロメチル、ペンタフルオロエチル、1,1,1,3,3,3-ヘキサフルオロ-2-プロピル、ノナフルオロ-tert-ブチル、ペンタフルオロフェニル、クロロフェニルなどの炭素原子数１〜２０、好ましくは１〜１０のハロゲン化炭化水素基が挙げられ、より好ましくはトリフルオロメチル基である。
【００４９】
《ｎ》
式［A-1］において、ｎは１〜４の整数であり、Ｍの価数およびＸの種類に応じて、遷移金属化合物（Ａ−１）全体として電気的に中性になるように選択される。
【００５０】
《Ｘ》
式［A-1］において、Ｘはそれぞれ独立に水素原子、ハロゲン原子、炭化水素基、ハロゲン含有基、ケイ素含有基、酸素含有基、イオウ含有基、窒素含有基、リン含有基、ホウ素含有基、アルミニウム含有基、またはジエン系二価誘導体基である。
【００５１】
これらのハロゲン原子、炭化水素基、ハロゲン含有基、ケイ素含有基、酸素含有基、イオウ含有基、窒素含有基、およびリン含有基の具体的な態様は、上述したＲ1〜Ｒ5およびＲ8としてのハロゲン原子、炭化水素基、ハロゲン含有基、ケイ素含有基、酸素含有基、イオウ含有基、窒素含有基、およびリン含有基の具体的な態様と同様である。
【００５２】
前記ホウ素含有基の例としては、ボランジイル基、ボラントリイル基、ジボラニル基、ならびにアルキル基置換ホウ素、アリール基置換ホウ素、ハロゲン化ホウ素、およびアルキル基置換ハロゲン化ホウ素等の基が挙げられる。
【００５３】
アルキル基置換ホウ素の例としては、(Ｅt)2Ｂ−、(iＰr)2Ｂ−、(iＢu)2Ｂ−、(Ｅt)3Ｂ、(iＰr)3Ｂ、または(iＢu)3Ｂで表される基が挙げられ、
アリール基置換ホウ素の例としては、(Ｃ6Ｈ5)2Ｂ−、(Ｃ6Ｈ5)3Ｂ、(Ｃ6Ｆ5)3Ｂ、または(3,5-(ＣＦ3)2Ｃ6Ｈ3)3Ｂで表される基が挙げられ、
ハロゲン化ホウ素の例としては、ＢＣｌ2−、またはＢＣｌ3で表される基が挙げられ、
アルキル基置換ハロゲン化ホウ素の例としては、(Ｅt)ＢＣｌ−、(iＢu)ＢＣｌ−、(Ｃ6Ｈ5)2ＢＣｌで表される基が挙げられる。このうち三置換のホウ素については、配位結合した状態であることがある。ここで、Ｅtはエチル基、iＰrはイソプロピル基、iＢuはイソブチル基を表す。
【００５４】
前記アルミニウム含有基の例としては、アルキル基置換アルミニウム、アリール基置換アルミニウム、ハロゲン化アルミニウム、アルキル基置換ハロゲン化アルミニウム等の基が挙げられる。
【００５５】
アルキル基置換アルミニウムの例としては、(Ｅt)2Ａｌ−、(iＰr)2Ａｌ−、(iＢu)2Ａｌ−、(Ｅt)3Ａｌ、(iＰr)3Ａｌ、または(iＢu)3Ａｌで表される基が挙げられ、
アリール基置換アルミニウムの例としては、(Ｃ6Ｈ5)2Ａｌ−で表される基が挙げられ、
ハロゲン化アルミニウムの例としては、ＡｌＣl2−、またはＡｌＣｌ3で表される基が挙げられ、
アルキル基置換ハロゲン化アルミニウムの例としては、(Ｅt)ＡｌＣｌ−、(iＢu)ＡｌＣｌ−で表される基が挙げられる。このうち三置換のアルミニウムについては、配位結合した状態であることがある。ここで、Ｅtはエチル基、iＰrはイソプロピル基、iＢuはイソブチル基を表す。
【００５６】
前記ジエン系二価誘導体基の例としては、１，３−ブタジエニル基、イソプレニル（２−メチル−１，３−ブタジエニル）基、ピペリレニル（１，３−ペンタジエニル）基、２，４−ヘキサジエニル基、１，４−ジフェニル−１，３−ペンタジエニル基、シクロペンタジエニル基など、メタロシクロペンテン基が挙げられる。
【００５７】
またＸは、Ｘの具体例として挙げた基同士が互いに結合した構造であって、Ｍと共に環を形成していてもよい。たとえば、Ｘは、２つのアルキル基が結合した構造のアルキレン基であって、このアルキレン基がＭと共に環を形成していてもよい。
遷移金属化合物（Ａ−１）の具体例としては、下式で表される化合物が挙げられる。
【００５８】
【化１１】
2018150273.tif 000012
遷移金属化合物（Ａ−１）の存在下でオレフィンを重合すると、高活性で、高分子量のオレフィン重合体を製造することができる。その理由としては、必ずしも定かではないが、ピラゾラト配位子に存在する電子吸引性のハロゲン原子またはハロゲン含有基によって、中心金属のカチオン性が高まり、結果、中心金属により強くオレフィンが配位することで重合が進行し易くなるからであると推測される。
【００５９】
［遷移金属化合物（Ａ−２）］
次に、式［A-2］で表される遷移金属化合物（以下「遷移金属化合物（Ａ−２）」ともいう。）について説明する。
【００６０】
《Ｍ》
式［A-2］において、Ｍはチタン原子、ジルコニウム原子、またはハフニウム原子を示し、好ましくはチタン原子、またはジルコニウム原子を示し、さらに好ましくはチタン原子を示す。
【００６１】
《Ｒ11〜Ｒ20》
式［A-2］において、Ｒ11〜Ｒ20はそれぞれ独立に水素原子、炭素原子数１〜２０の炭化水素基、ハロゲン原子、ハロゲン含有基、ケイ素含有基、酸素含有基、窒素含有基、イオウ含有基、またはリン含有基であり、これらのうち隣接する基同士は互いに結合して環を形成していてもよい。
【００６２】
Ｒ11〜Ｒ20の具体的態様としては、式［A-1］におけるＲ1〜Ｒ5およびＲ8の具体的態様として例示したものが挙げられる。
Ｒ11〜Ｒ20のうち隣接する基同士が互いに結合して形成された環を有するインデニル部の例としては、以下の環構造が挙げられ、該環構造はさらに置換基を有していてもよい。
【００６３】
【化１２】
2018150273.tif 000013
Ｒ11〜Ｒ17としては、特に、水素原子が好ましい。
Ｒ18およびＲ19としては、特に、炭素原子数１〜２０の炭化水素基が好ましい。
【００６４】
《ｎ》
式［A-2］において、ｎは１〜４の整数であり、Ｍの価数およびＸの種類に応じて、遷移金属化合物（Ａ−２）全体として電気的に中性になるように選択される。
【００６５】
《Ｘ》
式［A-2］において、Ｘはそれぞれ独立に水素原子、ハロゲン原子、炭化水素基、ハロゲン含有基、ケイ素含有基、酸素含有基、イオウ含有基、窒素含有基、リン含有基、ホウ素含有基、アルミニウム含有基、またはジエン系二価誘導体基である。
【００６６】
Ｘの具体的態様としては、式［A-1］におけるＸの具体的態様として例示したものが挙げられる。
遷移金属化合物（Ａ−２）の具体例としては、下式で表される化合物が挙げられる。
【００６７】
【化１３】
2018150273.tif 000014
遷移金属化合物（Ａ−２）の存在下でα−オレフィンと環状オレフィンとを重合すると、高い共重合性でα−オレフィン／環状オレフィン共重合体を製造することができる（すなわち、共重合体中に環状オレフィン由来の構造単位が多く含まれる。）。その理由としては、必ずしも定かではないが、インデニル配位子の平面性が関与していると考えられ、重合反応を継続できるように助触媒とのイオンセパレーションを保つ程度の適度な立体的効果を発揮しながら、配位挿入する環状オレフィンに対しては立体的な障壁が低いことから、より環状オレフィンが効率よく重合できると推測される。
【００６８】
〔遷移金属化合物の製造方法〕
本発明の遷移金属化合物（Ａ）は公知の方法を組み合わせることによって製造可能であり、代表的な合成経路の一例を以下に示すが、特に製造方法が限定されるわけではない。製造方法としては、たとえば、
下記一般式［a-1］で表されるピラゾラト化合物（a-1）とアルキルリチウム（a-2）とを反応させて下記一般式［a-3］で表されるピラゾラト化合物のアニオン体（a-3）を製造する工程（1-1）、および
前記アニオン体（a-3）と下記一般式［a-4］で表される化合物（a-4）とを反応させて前記一般式［A-1］または［A-2］で表される遷移金属化合物（Ａ）を製造する工程（1-2）
を含む製造方法が挙げられる。
【００６９】
【化１４】
2018150273.tif 000015
〔式［a-1］、式［a-3］および式［a-4］中、Ｒ1〜Ｒ8、Ｍ、Ｘおよびｎは、それぞれ式［A-1］中のＲ1〜Ｒ8、Ｍ、Ｘおよびｎと同義である。〕
【００７０】
まず、各種シクロペンタジエン化合物は公知の方法によって製造可能であり、特に製造方法が限定されるわけではない。例えば、特開２０００−１３６１９５号公報、特開２００９−２４０１９号公報、特許第３６７４５０９号、ＷО１９９８/０１５５１０号公報、ＷО２０００/０４９０２９号公報、「Ｊ．Оｒｇａｎｏｍｅｔ．Ｃｈｅｍ．  １９９９，５７７，２１１．」、「Ｊ．Ｏｒｇａｎｏｍｅｔ．Ｃｈｅｍ．  ２００３，６７７，１３３．」、「Оｒｇａｎｏｍｅｔａｌｌｉｃｓ  １９８８，７，１８２８．」、「Оｒｇａｎｏｍｅｔａｌｌｉｃｓ  １９９６，１５，４８５７．」、「Оｒｇａｎｏｍｅｔａｌｌｉｃｓ  １９９７，１６，２５０３．」、「Ｏｒｇａｎｏｍｅｔａｌｌｉｃｓ  ２００４，２３，４６９３．」、「Ｊ．Ａｍ．Ｃｈｅｍ．Ｓｏｃ．  ２００４，１２６，２０８９．」、「Ｍａｃｒｏｍｏｌ．Ｃｈｅｍ．Ｐｈｙｓ．  ２００４，２０５，２２７５．」、「Оｒｇ．Ｌｅｔｔ．  ２００８，１０，２５４５．」、「Ｃｈｅｍ．Ｒｅｖ．  １９９２，９２，９６５．」、「Ｓｃｉｅｎｃｅ  ２０１２，３３８，５０４．」「Ｏｒｇａｎｏｍｅｔａｌｌｉｃｓ２００６，２５，３８２４．」などに記載された製造方法が挙げられる。
【００７１】
各種シクロペンタジエン化合物から化合物（a-4）に誘導する方法は公知であり、特に製造方法が限定されるわけではない。公知の製造方法として、例えば「Ｏｒｇａｎｏｍｅｔａｌｌｉｃｓ２００６，２５，６３１．」、「Ｍａｃｒｏｍｏｌｅｃｕｌｅｓ２０００，３３，２７９６．」、「Ｊ．Ｏｒｇａｎｏｍｅｔ．Ｃｈｅｍ．１９９５，４８９，１９５．」、「Ｊ．Ａｍ．Ｃｈｅｍ．Ｓｏｃ．１９９６，１１８，１９０６．」、「Ｏｒｇａｎｏｍｅｔａｌｌｉｃｓ２００６，２５，３８２４．」などに記載された製造方法が挙げられる。
【００７２】
ピラゾラト化合物（a-1）は公知の方法によって製造可能であり、特に製造法が限定されるわけではない。公知の製造方法として例えば、「Ｊ．Ｏｒｇ．Ｃｈｅｍ．１９８５，５０，４７３６．」、「Ｉｎｏｒｇ．Ｃｈｅｍ．２０１２，５１，１５０．」、特開２０１２−１２１８７５号公報に記載された製造方法が挙げられる。
【００７３】
ピラゾラト化合物のアニオン体（a-3）は公知の方法によって製造可能であり、特に製造方法が限定されるわけではない。公知の製造方法として例えば前記ピラゾラト化合物の製造方法として挙げたものに加え、「Ａｄｖ．Ｓｙｎｔｈ．Ｃａｔａｌ．２００５，３４７，４６３．」「Ｏｒｇａｎｏｍｅｔａｌｌｉｃｓ，１９９７，１６，２７０９．」、「Ｏｒｇａｎｏｍｅｔａｌｌｉｃｓ，２０００，１９，２７０７．」「Ｉｎｏｒｇ．Ｃｈｅｍ．２００９，４８，５０１１．」などに記載された製造方法が挙げられる。
【００７４】
本発明の遷移金属化合物（Ａ）は、一般式［a-4］で表される化合物（a-4）とピラゾラト化合物のアニオン体（a-3）を用いて公知の方法によって製造可能である。ただし、この際に所望の前記遷移金属化合物（Ａ）の構造に対応するように、ピラゾラト化合物のアニオン体（a-3）および化合物（a-4）を特定の組み合わせで選択する。両者を反応させるには、公知の製造方法を参考にすることができ、そのような製造方法として、前記ピラゾラト化合物のアニオン体の製造方法に加え、例えば「Ｍａｃｒｏｍｏｌｅｃｕｌｅｓ，２０１１，４４，１９８６．」などに記載された製造方法が挙げられる。
【００７５】
〔オレフィン重合用触媒〕
本発明のオレフィン重合用触媒は、
（Ａ）上述した本発明に係る遷移金属化合物と、
（Ｂ）（Ｂ−１）有機金属化合物、
（Ｂ−２）有機アルミニウムオキシ化合物、および
（Ｂ−３）遷移金属化合物（Ａ）と反応してイオン対を形成する化合物
からなる群から選ばれる少なくとも１種の化合物と
を含むことを特徴としている。
本発明のオレフィン重合用触媒は、必要に応じて、さらに（Ｃ）担体を含んでいてもよく、さらに（Ｄ）有機化合物を含んでいてもよい。
【００７６】
〈化合物（Ｂ）〉
《有機金属化合物（B-1》
有機金属化合物（B-1）（以下「成分（Ｂ−１）」ともいう。）としては、例えば、一般式（B−1a）で表される有機アルミニウム化合物（B−1a）、一般式（B−1b）で表される第１族金属とアルミニウムとの錯アルキル化物（B−1b）、一般式（B−1c）で表される第２族または第１２族金属のジアルキル化合物（B−1c）等の、第１、２族および第１２、１３族の有機金属化合物が挙げられる。
【００７７】
（B−1a）：ＲａmＡｌ（ＯＲｂ）nＨpＸq
式（B−1a）中、ＲａおよびＲｂはそれぞれ独立に炭素数１〜１５、好ましくは１〜４の炭化水素基であり、Ｘはハロゲン原子であり、ｍは０＜ｍ≦３、ｎは０≦n＜３、ｐは０≦ｐ＜３、ｑは０≦ｑ＜３を満たす数であり、かつｍ＋ｎ＋ｐ＋ｑ＝３である。有機アルミニウム化合物（B−1a）としては、例えば、トリメチルアルミニウム、トリエチルアルミニウム、トリイソブチルアルミニウム等のトリアルキルアルミニウム、ジイソブチルアルミニウムハイドライド等のジアルキルアルミニウムハイドライド、トリシクロアルキルアルミニウムが挙げられる。
【００７８】
（B−1b）：Ｍ２ＡｌＲａ4
式（B−1b）中、Ｍ２はＬｉ、ＮａまたはＫであり、Ｒａは炭素数１〜１５、好ましくは１〜４の炭化水素基である。錯アルキル化物（B−1b）としては、例えば、ＬｉＡｌ（Ｃ2Ｈ5）4、ＬｉＡｌ（Ｃ7Ｈ15）4が挙げられる。
【００７９】
（B−1c）：ＲａＲｂＭ３
式（B−1c）中、ＲａおよびＲｂはそれぞれ独立に炭素数１〜１５、好ましくは１〜４の炭化水素基であり、Ｍ３はＭｇ、ＺｎまたはＣｄである。化合物（B−1c）としては、例えば、ジメチルマグネシウム、ジエチルマグネシウム、ジｎ−ブチルマグネシウム、エチルｎ−ブチルマグネシウム、ジフェニルマグネシウム、ジメチル亜鉛、ジエチル亜鉛、ジｎ−ブチル亜鉛、ジフェニル亜鉛が挙げられる。
有機金属化合物（Ｂ−１）の中では、有機アルミニウム化合物（B−1a）が好ましい。
有機金属化合物（Ｂ−１）は１種単独で用いてもよく、２種以上を併用してもよい。
【００８０】
《有機アルミニウムオキシ化合物（Ｂ−２）》
有機アルミニウムオキシ化合物（Ｂ−２）（以下「成分（Ｂ−２）」ともいう。）としては、従来公知のアルミノキサンをそのまま使用することができる。具体的には、下記一般式［B2-1］
【００８１】
【化１５】
2018150273.tif 000016
および／または下記一般式［B2-2］
【００８２】
【化１６】
2018150273.tif 000017
（式中、Ｒは炭素数１から１０の炭化水素基、ｎは2以上の整数を示す）
で表わされる化合物、特開平2-78687号公報、特開平2-167305号公報に記載れたベンゼン不溶性の有機アルミニウムオキシ化合物、特開平3-103407号公報に記載されている二種類以上のアルキル基を有するアルミノキサンが挙げられる。
【００８３】
また、有機アルミニウムオキシ化合物（Ｂ−２）として、下記一般式［B2-3］で表されるような修飾メチルアルミノキサン等も挙げられる。
【００８４】
【化１７】
2018150273.tif 000018
（式中、Ｒは炭素数１から１０の炭化水素基、ｍおよびｎはそれぞれ独立に２以上の整数を示す。）
【００８５】
この修飾メチルアルミノキサンはトリメチルアルミニウムとトリメチルアルミニウム以外のアルキルアルミニウムを用いて調製されるものである。このような化合物は一般にMMAOと呼ばれている。このようなMMAOは、米国特許第4960878号明細書および米国特許第5041584号明細書で挙げられている方法で調製することができる。
【００８６】
さらに、有機アルミニウムオキシ化合物（Ｂ−２）として、下記一般式［B2-4］で表されるボロンを含んだ有機アルミニウムオキシ化合物も挙げることができる。
【００８７】
【化１８】
2018150273.tif 000019
（式中、Ｒcは炭素数１から１０の炭化水素基を示す。Ｒdは、互いに同一でも異なっていてもよく、水素原子、ハロゲン原子または炭素数１から１０の炭化水素基を示す。）
【００８８】
有機アルミニウムオキシ化合物（Ｂ−２）としては、市販品のために入手が容易なメチルアルミノキサン、およびトリメチルアルミニウムとトリイソブチルアルミニウムを用いて調製したMMAOが好ましい。このうち、各種溶媒への溶解性および保存安定性が改良されたMMAOが特に好ましい。
【００８９】
《遷移金属錯体（Ａ）と反応してイオン対を形成する化合物（Ｂ−３）》
遷移金属錯体（Ａ）と反応してイオン対を形成する化合物（Ｂ−３）（以下「イオン性化合物（Ｂ−３）」または「成分（Ｂ−３）」ともいう。）としては、特開平1-501950号公報、特開平1-502036号公報、特開平3-179005号公報、特開平3-179006号公報、特開平3-207703号公報、特開平3-207704号公報、USP5321106号などに記載されたルイス酸、イオン性化合物、ボラン化合物およびカルボラン化合物などを挙げることができる。さらに、ヘテロポリ化合物およびイソポリ化合物も挙げることができる。ただし、前述の（Ｂ−２）有機アルミニウムオキシ化合物は含まない。
【００９０】
イオン性化合物（Ｂ−３）としては、好ましくは下記一般式［B3-1］で表されるホウ素化合物が挙げられる。
【００９１】
【化１９】
2018150273.tif 000020
式中、Ｒe+としては、Ｈ+、カルベニウムカチオン、オキソニウムカチオン、アンモニウムカチオン、ホスホニウムカチオン、シクロヘプチルトリエニルカチオン、遷移金属を有するフェロセニウムカチオンなどが挙げられる。ＲfからＲiは、互いに同一でも異なっていてもよく、炭素数１から２０の炭化水素基、ケイ素含有基、窒素含有基、酸素含有基、ハロゲン原子およびハロゲン含有基から選ばれる置換基であり、好ましくは置換アリール基である。
【００９２】
前記一般式［B3-1］で表されるホウ素化合物の例としては、国際公開第2015/122414号の［0133］〜［0144］に記載されたものを挙げることができる。
イオン性化合物（Ｂ−３）は、１種単独で用いてもよく２種以上を混合して用いでもよい。
【００９３】
（担体（Ｃ））
前記担体（Ｃ）は、無機または有機の化合物であって、顆粒状ないしは微粒子状の固体であり、触媒成分として遷移金属錯体および担体を使用したオレフィン重合において従来使用されているもの、たとえば特開2011-122146号公報の［0110］〜［0122］に記載されたものを使用することができる。
【００９４】
（有機化合物成分（Ｄ））
前記オレフィン重合用触媒の構成成分として、必要に応じて有機化合物成分（Ｄ）を用いてもよい。有機化合物成分（Ｄ）は、重合性能および生成ポリマーの物性を向上させる目的で使用される。有機化合物成分（Ｄ）としては、例えば、アルコール類、フェノール性化合物、カルボン酸、リン化合物、アミド、ポリエーテルおよびスルホン酸塩等が挙げられる。
【００９５】
〔オレフィン重合体の製造方法〕
本発明のオレフィン重合体の製造方法は、上述した本発明のオレフィン重合用触媒の存在下でオレフィンを重合することを特徴としている。
【００９６】
本発明のオレフィン重合体の製造方法においては、１種のオレフィンを重合してオレフィン単独重合体を製造してもよく、２種以上のオレフィンを共重合してオレフィン共重合体を製造してもよい。本明細書においては、重合と共重合とを特に区別することなく「重合」とも記載し、オレフィン単独重合体とオレフィン共重合体とを特に区別することなく「オレフィン重合体」とも記載する。
【００９７】
重合における、本発明のオレフィン重合用触媒を構成する各成分の使用法、重合器への添加順序は任意に選ばれるが、以下のような方法が例示される。以下では、遷移金属錯体（Ａ）、化合物（Ｂ）、担体（Ｃ）および有機化合物成分（Ｄ）を、それぞれ「成分（Ａ）〜（Ｄ）」ともいう。
（１）成分（Ａ）を単独で重合器に添加する方法。
（２）成分（Ａ）および成分（Ｂ）を任意の順序で重合器に添加する方法。
（３）成分（Ａ）を成分（Ｃ）に担持した触媒成分と、成分（Ｂ）とを任意の順序で重合器に添加する方法。
（４）成分（Ｂ）を成分（Ｃ）に担持した触媒成分と、成分（Ａ）とを任意の順序で重合器に添加する方法。
（５）成分（Ａ）と成分（Ｂ）とを成分（Ｃ）に担持した触媒成分を重合器に添加する方法。
【００９８】
上記の各方法においては、任意の段階で成分（Ｄ）が添加されてもよい。
上記の各方法においては、各触媒成分の少なくとも２種は予め接触されていてもよい。
成分（Ｂ）が担持されている上記（４）、（５）の各方法においては、必要に応じて担持されていない成分（Ｂ）を、任意の順序で添加してもよい。この場合、成分（Ｂ）は、同一でも異なっていてもよい。また、成分（Ｃ）に成分（Ａ）が担持された固体触媒成分、成分（Ｃ）に成分（Ａ）および成分（Ｂ）が担持された固体触媒成分は、オレフィンが予備重合されていてもよく、予備重合された固体触媒成分上に、さらに触媒成分が担持されていてもよい。
【００９９】
オレフィンの重合は、溶液重合、懸濁重合等の液相重合法または気相重合法のいずれにおいても実施できる。液相重合法において用いられる不活性炭化水素媒体としては、例えば、プロパン、ブタン、ペンタン、ヘキサン、ヘプタン、オクタン、デカン、ドデカン、灯油等の脂肪族炭化水素；シクロペンタン、シクロヘキサン、メチルシクロペンタン等の脂環族炭化水素；ベンゼン、トルエン、キシレン等の芳香族炭化水素；エチレンクロリド、クロルベンゼン、ジクロロメタン等のハロゲン化炭化水素が挙げられる。不活性炭化水素媒体は１種単独で用いてもよく、２種以上を混合して用いてもよい。
【０１００】
上記のようなオレフィン重合用触媒を用いて、オレフィンの重合を行うに際して、遷移金属化合物（Ａ）は、反応容積１リットル当り、通常１０-12〜１０-2モル、好ましくは１０-10〜１０-3モルになるような量で用いられる。
【０１０１】
有機金属化合物（Ｂ−１）は、有機金属化合物（Ｂ−１）と、遷移金属化合物（Ａ）中の全遷移金属原子（Ｍ）とのモル比〔（Ｂ−１）／Ｍ〕が通常０．０１〜５０，０００、好ましくは０．０５〜１０，０００となるような量で用いられる。
【０１０２】
有機アルミニウムオキシ化合物（Ｂ−２）は、有機アルミニウムオキシ化合物（Ｂ−２）中のアルミニウム原子と、遷移金属化合物（Ａ）中の全遷移金属（Ｍ）とのモル比〔（Ｂ−２）／Ｍ〕が、通常１０〜５，０００、好ましくは２０〜２，０００となるような量で用いられる。
【０１０３】
イオン化イオン性化合物（Ｂ−３）は、イオン化イオン性化合物（Ｂ−３）と、遷移金属化合物（Ａ）中の遷移金属原子（Ｍ）とのモル比〔（Ｂ−３）／Ｍ〕が、通常１から１０，０００、好ましくは１から５，０００となるような量で用いられる。
【０１０４】
担体（Ｃ）を用いる場合は、遷移金属化合物（Ａ）と担体（Ｃ）との重量比〔（Ａ）/（Ｃ）〕が好ましくは０．０００１〜１、より好ましくは０．０００５〜０．５、さらに好ましくは０．００１〜０．１となるような量で用いられる。
【０１０５】
本発明の製造方法において、前記重合工程における重合温度は、通常−５０〜＋２００℃、好ましくは０〜１８０℃であり；重合圧力は、通常常圧〜１０ＭＰａゲージ圧、好ましくは常圧〜５ＭＰａゲージ圧である。重合反応は、回分式、半連続式、連続式のいずれの方法において行うことができる。さらに重合を反応条件の異なる二段以上に分けて行うこともできる。
【０１０６】
得られるオレフィン重合体の分子量は、重合系に水素を存在させるか、または重合温度を変化させるか、化合物（Ｂ）の使用量により調節することができる。水素を添加する場合、その量は生成するオレフィン重合体１ｋｇあたり０．００１から５，０００ＮＬ程度が適当である。
本発明のオレフィン重合体の製造方法において重合反応に供されるオレフィンの例としては、直鎖状または分岐状のα−オレフィン、および環状オレフィンが挙げられる。
【０１０７】
（Ｚ−１）炭素原子数２〜３０の直鎖状または分岐状のα−オレフィン
前記直鎖状または分岐状のα−オレフィンとしては、炭素原子数２〜３０の直鎖状または分岐状のα−オレフィン（Ｚ−１）が挙げられる。
【０１０８】
α−オレフィン（Ｚ−１）の炭素原子数は、好ましくは２〜２０である。
α−オレフィン（Ｚ−１）の具体例としてはエチレン、プロピレン、１−ブテン、２−ブテン、１−ペンテン、３−メチル−１−ブテン、１−ヘキセン、４−メチル−１−ペンテン、３−メチル−１−ペンテン、１−オクテン、１−デセン、１−ドデセン、１−テトラデセン、１−ヘキサデセン、１−オクタデセン、および１−エイコセンが挙げられる。
【０１０９】
（Ｚ−２）一般式［Z-I］、一般式［Z-II］、一般式［Z-III］または一般式［Z-IV］で表される化合物からなる群より選ばれる少なくとも１種の環状オレフィン
前記環状オレフィンとしては、下記一般式［Z-I］、一般式［Z-II］、一般式［Z-III］または一般式［Z-IV］で表される化合物からなる群より選ばれる少なくとも１種の環状オレフィン（Ｚ−２）が挙げられる。
【０１１０】
【化２０】
2018150273.tif 000021
〔式［Z-I］中、ｕは０または１であり、
ｖは０または正の整数であり、
ｗは０または１であり、
Ｒ61〜Ｒ78ならびにＲa1およびＲb1は、それぞれ独立に水素原子、ハロゲン原子、および炭化水素基から選ばれ、Ｒ75〜Ｒ78は、互いに結合して単環または、多環を形成していてもよく、かつ該単環または多環が二重結合を有していてもよく、またＲ75とＲ76とで、またはＲ77とＲ78とでアルキリデン基を形成していてもよい。〕
【０１１１】
【化２１】
2018150273.tif 000022
〔式［Z-II］中、ｘおよびｄは０または１以上の整数であり、
ｙおよびｚは０、１または２であり、
Ｒ81〜Ｒ99は、それぞれ独立に水素原子、ハロゲン原子、および炭化水素基から選ばれ、Ｒ89およびＲ90が結合している炭素原子と、Ｒ93が結合している炭素原子またはＲ91が結合している炭素原子とは、直接あるいは炭素原子数１〜３のアルキレン基を介して結合していてもよく、またｙ＝ｚ＝０のとき、Ｒ95とＲ92またはＲ95とＲ99とは互いに結合して単環または多環の芳香族環を形成していてもよい。〕
【０１１２】
【化２２】
2018150273.tif 000023
〔式［Z-III］中、Ｒ100およびＲ101は、それぞれ独立に水素原子または炭素原子数１〜５の炭化水素基であり、ｆは１≦ｆ≦１８である。〕
【０１１３】
【化２３】
2018150273.tif 000024
〔一般式［Z-IV］中、ｘは０または１以上の整数であり、
Ｒ111〜Ｒ118は、それぞれ独立に水素原子、ハロゲン原子、および炭化水素基から選ばれ、
Ｒ121〜Ｒ124は、それぞれ独立に水素原子、ハロゲン原子、および炭化水素基から選ばれ、隣接する２つの基は互いに結合し単環または複環の芳香族環を形成していてもよい。〕
以下、一般式［Z-I］、一般式［Z-II］、一般式［Z-III］、および一般式［Z-IV］について詳説する。
【０１１４】
《一般式［Z-I］》
式［Z-I］中、ｕは０または１であり、ｖは０または正の整数であり、ｗは０または１である。なおｗが１の場合には、ｗを用いて表される環は６員環となり、ｗが０の場合には、この環は５員環となる。
【０１１５】
Ｒ61〜Ｒ78ならびにＲa1およびＲb1は、互いに同一でも異なっていてもよく、水素原子、ハロゲン原子または炭化水素基である。
ここで、ハロゲン原子は、フッ素原子、塩素原子、臭素原子またはヨウ素原子である。
【０１１６】
前記炭化水素基としては、メチル、エチル、ｎ−プロピル、イソプロピル、ｎ−ブチル、イソブチル、ｓｅｃ−ブチル、ｔｅｒｔ−ブチル、ネオペンチル、ｎ−ヘキシルなどの炭素原子数が１〜３０、好ましくは１〜２０の直鎖状または分岐状のアルキル基；ビニル、アリル、イソプロペニルなどの炭素原子数が２〜３０、好ましくは２〜２０の直鎖状または分岐状のアルケニル基；エチニル、プロパルギルなど炭素原子数が２〜３０、好ましくは２〜２０の直鎖状または分岐状のアルキニル基；シクロプロピル、シクロブチル、シクロペンチル、シクロヘキシル、シクロオクチル、アダマンチル、ノルボニル、テトラシククロドデシルなどの炭素原子数が３〜３０、好ましくは３〜２０のシクロアルキル基；シクロペンタジエニル、インデニル、フルオレニルなどの炭素原子数５〜３０の環状不飽和炭化水素基；フェニル、ベンジル、ナフチル、ビフェニル、ターフェニル、フェナントリル、アントラセニルなどの炭素原子数が６〜３０、好ましくは６〜２０のアリール基；トリル、ｉｓｏ−プロピルフェニル、ｔ−ブチルフェニル、ジメチルフェニル、ジ−ｔ−ブチルフェニルなどのアルキル置換アリール基などが挙げられる。
【０１１７】
上記炭化水素基は、水素原子がハロゲンで置換されていてもよく、たとえば、モノトリフルオロメチル、ジトリフルオロメチル、モノフルオロフェニル、ジフルオロフェニル、トリフルオロフェニル、ペンタフルオロフェニル、クロロフェニルなどの炭素原子数１〜３０、好ましくは１〜２０のハロゲン化アルキル基またはハロゲン化アリール基が挙げられる。
【０１１８】
また、上記炭化水素基は、他の炭化水素基で置換されていてもよく、例えば、ベンジル、クミルなどのアリール置換アルキル基などが挙げられる。
さらに、上記炭化水素基は、ヘテロ環式化合物残基；アルコキシ基、アリーロキシ基、エステル基、エーテル基、アシル基、カルボキシル基、カルボナート基、ヒドロキシ基、ペルオキシ基、カルボン酸無水物基などの酸素含有基；アミノ基、イミノ基、アミド基、イミド基、ヒドラジノ基、ヒドラゾノ基、ニトロ基、ニトロソ基、シアノ基、イソシアノ基、シアン酸エステル基、アミジノ基、ジアゾ基、アミノ基がアンモニウム塩となったものなどの窒素含有基；ボランジイル基、ボラントリイル基、ジボラニル基などのホウ素含有基；メルカプト基、チオエステル基、ジチオエステル基、アルキルチオ基、アリールチオ基、チオアシル基、チオエーテル基、チオシアン酸エステル基、イソチアン酸エステル基、スルホンエステル基、スルホンアミド基、チオカルボキシル基、ジチオカルボキシル基、スルホ基、スルホニル基、スルフィニル基、スルフェニル基などのイオウ含有基；ホスフィド基、ホスホリル基、チオホスホリル基、ホスファト基などのリン含有基、ケイ素含有基；ゲルマニウム含有基；またはスズ含有基を有していてもよい。
【０１１９】
上記炭化水素基としては、特に、メチル、エチル、ｎ−プロピル、イソプロピル、ｎ−ブチル、イソブチル、ｓｅｃ−ブチル、ｔ−ブチル、ネオペンチル、ｎ−ヘキシルなどの炭素原子数１〜３０、好ましくは１〜２０の直鎖状または分岐状のアルキル基；シクロプロピル、シクロブチル、シクロヘキシル、シクロヘプチル、シクロオクチル、アダマンチル、ノルボニル、テトラシククロドデシル等の炭素原子数３〜３０、好ましくは３〜２０のシクロアルキル基；フェニル、ナフチル、ビフェニル、ターフェニル、フェナントリル、アントラセニルなどの炭素原子数６〜３０、好ましくは６〜２０のアリール基；これらのアリール基にハロゲン原子、炭素原子数１〜３０、好ましくは１〜２０のアルキル基またはアルコキシ基、炭素原子数６〜３０、好ましくは６〜２０のアリール基またはアリーロキシ基などの置換基が１〜５個置換した置換アリール基などが好ましい。
【０１２０】
さらに上記一般式［Z-I］において、Ｒ75とＲ76とが、Ｒ77とＲ78とが、Ｒ75とＲ77とが、Ｒ76とＲ78とが、Ｒ75とＲ78とが、またはＲ76とＲ77とがそれぞれ結合して（互いに共同して）、単環または多環の基を形成していてもよく、しかもこのようにして形成された単環または多環が二重結合を有していてもよい。ここで形成される単環または多環としては、具体的に以下のようなものが挙げられる。
【０１２１】
【化２４】
2018150273.tif 000025
なお、上記例示において、１または２の番号を付した炭素原子は、上記一般式（Ｉ）においてそれぞれＲ75（Ｒ76）またはＲ77（Ｒ78）が結合している炭素原子を表す。
【０１２２】
また、Ｒ75とＲ76とで、またはＲ77とＲ78とでアルキリデン基を形成していてもよい。
このようなアルキリデン基は、通常は炭素原子数２〜２０のアルキリデン基であり、このようなアルキリデン基の具体的な例としては、エチリデン、プロピリデン、イソプロピリデンなどが挙げられる。
【０１２３】
《一般式［Z-II］》
式［Z-II］中、ｘおよびｄは０または正の整数であり、ｙおよびｚは０、１または２である。
【０１２４】
また、Ｒ81〜Ｒ99は、互いに同一でも異なっていてもよく、水素原子、ハロゲン原子、炭化水素基である。
ハロゲン原子、炭化水素基としてはとしては、上記式［Z-I］中のハロゲン原子、炭化水素基と同じものを例示できる。
【０１２５】
ここで、Ｒ89およびＲ90が結合している炭素原子と、Ｒ93が結合している炭素原子またはＲ91が結合している炭素原子とは、直接または炭素原子数１〜３のアルキレン基を介して結合していてもよい。すなわち、上記二個の炭素原子がアルキレン基を介して結合している場合には、Ｒ89とＲ93とが、または、Ｒ90とＲ91とが互いに共同して、メチレン基（−ＣＨ2−）、エチレン基（−ＣＨ2ＣＨ2-）またはプロピレン基（−ＣＨ2ＣＨ2ＣＨ2−）の内のいずれかのアルキレン基を形成している。
【０１２６】
さらに、ｙ＝ｚ＝０のとき、Ｒ95とＲ92またはＲ95とＲ99とは互いに結合して単環または多環の芳香族環を形成していてもよい。具体的には、ｙ＝ｚ＝０のとき、Ｒ95とＲ92とにより形成される以下のような芳香族環が挙げられる。
【０１２７】
【化２５】
2018150273.tif 000026
ここで、ｌは上記一般式［Z-II］におけるｄと同じである。
【０１２８】
《一般式［Z-III］》
式［Z-III］中、Ｒ100とＲ101は、互いに同一でも異なっていてもよく、水素原子または炭素原子数１〜５の炭化水素基であり、またｆは１≦ｆ≦１８である。
【０１２９】
炭素原子数１〜５の炭化水素基としては好ましくはアルキル基、ハロゲン化アルキル基またはシクロアルキル基を挙げることができる。これらの具体例は上記式［Z-I］のＲ61〜Ｒ78の具体例と同様である。
【０１３０】
《一般式［Z-IV］》
一般式［Z-IV］において、ｘは０または１以上の整数である。
Ｒ111〜Ｒ118およびＲ121〜Ｒ124は水素原子、ハロゲン原子、炭化水素基から選ばれ、互いに同一でも異なっていてもよい。
【０１３１】
ハロゲン原子、炭化水素基としてはとしては、上記式［Z-I］中のハロゲン原子、炭化水素基と同じものを例示できる。
また、Ｒ121〜Ｒ124の隣接する２つの基は互いに結合して単環または複環の芳香族環を形成していてもよい。これらのうち、Ｒ121とＲ122が結合して芳香族環が形成される環状オレフィンとして具体的には、以下のような構造が挙げられる。
【０１３２】
【化２６】
2018150273.tif 000027
【０１３３】
【化２７】
2018150273.tif 000028
また、Ｒ122とＲ123が結合して芳香族環が形成される環状オレフィンとして具体的には、以下のような構造が挙げられる。
【０１３４】
【化２８】
2018150273.tif 000029
【０１３５】
【化２９】
2018150273.tif 000030
また、Ｒ121とＲ122、Ｒ123とＲ124が結合して芳香族環が形成される環状オレフィンとして具体的には、以下のような構造が挙げられる。
【０１３６】
【化３０】
2018150273.tif 000031
これらの芳香族環上にハロゲン原子、アルキル基、およびアリール基から選ばれる置換基が置換された環状オレフィンも例として挙げられる。
【０１３７】
上記一般式［Z-I］、［Z-II］、［Z-III］または［Z-IV］で表される環状オレフィンの具体例としては、テトラシクロ［４．４．０．１2,5．１7,10］−３−ドデセンなどの特開２０１１−１２２１４６号公報の［０１７６］〜［０２０７］に例示された化合物が挙げられる。
【０１３８】
これらの一般式［Z-I］、［Z-II］、［Z-III］または［Z-IV］で表される環状オレフィン（Ｚ−２）は、１種単独で用いてもよく２種以上を併用してもよい。
本発明のオレフィン重合体の製造方法において重合反応に供されるオレフィンの例としては、さらに、共役／非共役ポリエン、ビニルシクロヘキサンが挙げられる。
【０１３９】
前記共役／非共役ポリエンとしては、炭素原子数が４〜３０、好ましくは４〜２０であり、２つ以上の二重結合を有する環状または鎖状の炭化水素が挙げられる。その具体例としては、ブタジエン、イソプレン、４−メチル−１，３−ペンタジエン、１，３−ペンタジエン、１，４−ペンタジエン、１，５−ヘキサジエン、１，４−ヘキサジエン、１，３−ヘキサジエン、１，３−オクタジエン、１，４−オクタジエン、１，５−オクタジエン、１，６−オクタジエン、１，７−オクタジエン、エチリデンノルボルネン、ビニルノルボルネン、ジシクロペンタジエン、７−メチル−１，６−オクタジエン、４−エチリデン−８−メチル−１，７−ノナジエン、５，９−ジメチル−１，４，８−デカトリエンブタジエン、イソプレン、エチリデンノルボルネン、ビニルノルボルネン、ジシクロペンタジエンなどの特開２０１１−１２２１４６号公報の［０２１１］に例示された化合物が挙げられる。
【０１４０】
本発明のオレフィン重合体の製造方法においては、上述したオレフィンと共に、オレフィン以外の重合性化合物を重合してもよく、このような重合性化合物の例としては、極性基および重合性不飽和結合を有する化合物、芳香族ビニル化合物、および官能基含有スチレン誘導体が挙げられる。
【０１４１】
極性基および重合性不飽和結合を有する化合物の具体例としては、特開２０１１−１２２１４６号公報の［０２０８］〜［０２１１］に極性基を有する不飽和炭化水素として例示された化合物が挙げられる。
【０１４２】
芳香族ビニル化合物および官能基含有スチレン誘導体の具体例としては、特開２０１１−１２２１４６号公報の［０２１１］に例示された化合物が挙げられる。
本発明の製造方法の好ましい態様としては、前記α−オレフィン（Ｚ−１）と前記環状オレフィン（Ｚ−２）とを共重合する態様が挙げられる。この態様においては、前記α−オレフィン（Ｚ−１）としてはエチレンが好ましく、前記環状オレフィン（Ｚ−２）としてはテトラシクロ［４．４．０．１2,5．１7,10］−３−ドデセンが好ましい。
【０１４３】
前記α−オレフィン（Ｚ−１）と、前記環状オレフィン（Ｚ−２）とを共重合する場合は、α−オレフィン（Ｚ−１）の圧力と環状オレフィン（Ｚ−２）の濃度を任意に設定することができ、特に限定されるものではない。α−オレフィン（Ｚ−１）の圧力は前記重合圧力が好ましく、環状オレフィン（Ｚ−２）の濃度は０．００１〜１００Ｍ、好ましくは０．０１〜１０Ｍであり、より好ましくは０．１〜１Ｍである。
【実施例】
【０１４４】
以下、実施例に基づいて本発明をさらに具体的に説明するが、本発明はこれらに限定されるものではない。
［測定方法］
〔遷移金属化合物の構造〕
遷移金属化合物の構造は、1Ｈ−ＮＭＲスペクトル（２７０ＭＨｚ、日本電子ＧＳＨ−２７０）により決定した。
【０１４５】
〔重合体の重量平均分子量（Ｍｗ）、分子量分布（Ｍｗ／Ｍｎ）〕
オレフィン重合体の重量平均分子量（Ｍｗ）、数平均分子量（Ｍｎ）は、ゲルパーミエイションクロマトグラフィー（ＧＰＣ）により求めた。Ｗａｔｅｒｓ社製「Ａｌｌｉａｎｃｅ  ＧＰＣ  ２０００」ゲル浸透クロマトグラフ（高温サイズ排除クロマトグラフ）により得られる分子量分布曲線から計算したものであり、操作条件は、下記の通りである：
【０１４６】
＜使用装置および条件＞
測定装置；ゲル浸透クロマトグラフ  ａｌｌｉａｎｃｅＧＰＣ２０００型（Ｗａｔｅｒｓ社）
解析ソフト；クロマトグラフィデータシステム  Ｅｍｐｏｗｅｒ（商標、Ｗａｔｅｒｓ社）
カラム；ＴＳＫｇｅｌ  ＧＭＨ６−ＨＴ×２  ＋  ＴＳＫｇｅｌ  ＧＭＨ６−ＨＴ×２
（内径７．５ｍｍ×長さ３０ｃｍ，東ソー社）
移動相；ｏ−ジクロロベンゼン〔＝ОＤＣＢ〕（和光純薬 特級試薬）
検出器；示差屈折計（装置内蔵）
カラム温度；１４０℃
流速；１．０ｍＬ／ｍｉｎ
注入量；４００μＬ
サンプリング時間間隔；１秒
試料濃度；０．１５％（ｗ／ｖ）
分子量較正  単分散ポリスチレン（東ソー社）／分子量４９５から分子量２０６０万
【０１４７】
〔重合体のコモノマー（環状オレフィン）含量〕
特開２０１１−１２２１４６号公報の［０２１６］〜［０２１９］の記載に従い、13Ｃ−ＮＭＲスペクトルにより重合体のコモノマー（環状オレフィン）含量を求めた。
【０１４８】
〔重合体のＴｇ〕
以下の条件でＤＳＣ測定を行い、重合体のＴｇを求めた。
装置：エスアイアイナノテクノロジー社  ＤＳＣ６２２０
測定条件：３００℃で５分間ホールドした試料を０℃まで急冷し、その後昇温速度２０℃／分で２５０℃まで昇温する過程においてＴｇを求めた。
【０１４９】
〔チタン化合物の製造〕
［実施例Ａ１］
充分に乾燥、窒素置換した３０ｍＬの反応器に３，５−ビス（トリフルオロメチル）−１Ｈ−ピラゾール０．９６ｇ（４．７ｍｍｏｌ）、ｎ−ヘキサン５ｍＬ、トルエン５ｍＬを仕込み撹拌した。この溶液へ、ｎ−ブチルリチウム溶液２．９ｍＬ（ヘキサン溶液、１．６４Ｍ、４．７ｍｍｏｌ）を０℃で加えた後、室温で４時間撹拌を続けた。反応液の溶媒を留去した後、得られた乾固物をｎ−ヘキサン５ｍＬで洗浄、回収し、減圧乾燥することにより、無色固体０．８０ｇを得た。
【０１５０】
別の充分に乾燥、窒素置換した３０ｍＬの反応器にｔｅｒｔ−ブチルシクロペンタジエニルトリクロロチタン０．２９ｇ（１．０ｍｍｏｌ）とジエチルエーテル５ｍＬを仕込み撹拌した。この溶液へ、先に得られた無色固体０．２１ｇ（１．０ｍｍｏｌ）とジエチルエーテル５ｍＬにより調製した溶液を−７８℃で加え、室温で２４時間撹拌を続けた。反応液の溶媒を留去した後、得られた油状物にジクロロメタンを加え懸濁液を調製し、不溶物をメンブレンシリンジフィルターで除去した。得られた溶液を減圧下濃縮した後、ｎ−ヘキサンを加え、−３０℃にて静置することにより得た黄橙色結晶を回収、減圧乾燥することにより、下記式（１）で示されるチタン化合物（１）を３８ｍｇ（収率８％）得た。
1Ｈ−ＮＭＲ（２７０ＭＨｚ，ＣＤＣｌ3）δ  ７．３３（１Ｈ，ｓ，ＣＨ），６．８４（２Ｈ，ｔ，Ｊ＝２．８Ｈｚ，Ｃｐ−Ｈ），６．６９（２Ｈ，ｔ，Ｊ＝２．８Ｈｚ，Ｃｐ−Ｈ），１．３０（９Ｈ，ｓ，Ｃ（ＣＨ3）3）ｐｐｍ
【０１５１】
【化３１】
2018150273.tif 000032
〔式中、ｔＢｕはｔｅｒｔ−ブチル基である。〕
【０１５２】
［実施例Ａ２］
充分に乾燥、窒素置換した３０ｍＬの反応器に（インデニル）チタニウム（ＩＶ）トリクロリド０．２７ｇ（１．０ｍｍｏｌ）とジエチルエーテル８ｍＬを仕込み撹拌した。この溶液へ、Ｉｎｏｒｇ．Ｃｈｅｍ．２００９，４８，５０１１．記載の方法によって合成した３，５−ジイソプロピルイラゾラトリチウム０．１６ｇ（１．０ｍｍｏｌ）とジエチルエーテル２ｍＬにより調製した溶液を−７８℃で加え、室温で１７時間撹拌を続けた。反応液の溶媒を留去した後、得られた乾固物にジクロロメタンを加え懸濁液を調製し、不溶物をセライトろ過により除去した。得られた溶液を減圧下濃縮した後、ｎ−ヘキサンを加えることにより得た暗赤色結晶を回収、減圧乾燥することにより、下記式（２）で示されるチタン化合物（２）を６７ｍｇ（収率１７％）得た。
1Ｈ−ＮＭＲ（２７０ＭＨｚ，ＣＤＣｌ3）δ  ７．４８−７．４２（２Ｈ，ｍ，Ａｒ−Ｈ），７．１９−７．１０（５Ｈ，ｍ，Ａｒ−Ｈ），６．４４（１Ｈ，ｓ，ＣＨ），２．８４（２Ｈ，ｓｅｐｔ，Ｊ＝６．９Ｈｚ，Ｍｅ2ＣＨ），１．２５（１２Ｈ，ｄ，Ｊ＝６．９Ｈｚ，ＣＨ3）ｐｐｍ
【０１５３】
【化３２】
2018150273.tif 000033
【０１５４】
〔オレフィン重合体の製造〕
［実施例Ｂ１］
充分に窒素置換した内容積５００ｍＬのガラス製反応器に、シクロヘキサン／ヘキサン（９／１）混合溶液２５０ｍＬとテトラシクロドデセン１０ｇ（０．２５０ｍｏｌ／Ｌ相当）を装入し、エチレン５０リットル／ｈｒで液相及び気相を飽和させた。その後、メチルアルミノキサンをアルミニウム原子換算で０．７５ｍｍｏｌ、引き続き、実施例１で得られたチタン化合物（１）を０．００１５ｍｍｏｌ加え重合を開始した。エチレンを５０リットル／ｈｒで連続的に供給し、常圧下、５０℃で１０分間重合を行った後、少量のイソブタノールを添加することにより重合を停止した。重合終了後、反応物を少量の塩酸を含む１リットルのアセトン／メタノール（３／１）混合溶媒中に加えてポリマーを析出させた。同溶媒で洗浄後、１３０℃にて１０時間減圧乾燥し、エチレン・テトラシクロドデセン共重合体が得られた。エチレン・テトラシクロドデセン共重合体の物性値等を表１に示す。
【０１５５】
［実施例Ｂ２］
チタン化合物（１）を実施例Ａ２で得られたチタン化合物（２）０．００３０ｍｍｏｌに、メチルアルミノキサンの量をアルミニウム原子換算で１．５０ｍｍｏｌに変更したこと以外は実施例Ｂ１と同様の操作を行い、エチレン・テトラシクロドデセン共重合体を得た。エチレン・テトラシクロドデセン共重合体の物性値等を表１に示す。
【０１５６】
［比較例Ｂ１］
チタン化合物（１）をMacromolcules 2011, 44, 1986-1998に記載の方法により合成した下記式（３）で表されるチタン化合物（３）０．００１５ｍｍｏｌに変更したこと以外は実施例Ｂ１と同様の操作を行い、エチレン・テトラシクロドデセン共重合体を得た。エチレン・テトラシクロドデセン共重合体の物性値等を表１に示す。
【０１５７】
【化３３】
2018150273.tif 000034
〔式中、ｔＢｕはｔｅｒｔ−ブチル基であり、ｉＰｒはイソプロピル基である。〕
【０１５８】
【表１】
2018150273.tif 000035